(57)【要約】【課題】本発明は、早期強度発現性に優れた付加製造装置用水硬性組成物等を提供する。【解決手段】本発明は、無機結合材１００質量部に対し部分ケン化したポリビニルアルコールを１．５〜１２質量部含む複合結合材、および砂を含有する、付加製造装置用水硬性組成物である。また、本発明は、付加製造装置と、本発明の付加製造装置用水硬性組成物を用いて鋳型を成形する鋳型の製造方法でもある。【選択図】なし【特許請求の範囲】
【請求項１】
無機結合材１００質量部に対し部分ケン化したポリビニルアルコールを１．５〜１２質量部含む複合結合材、および砂を含有する、付加製造装置用水硬性組成物。
【請求項２】
前記無機結合材が、無機結合材全体を１００質量％として、カルシウムアルミネート類を５０〜１００質量％含む、請求項１に記載の付加製造装置用水硬性組成物。
【請求項３】
前記無機結合材が、無機結合材全体を１００質量％として、石膏を０.５〜１０質量％含む、請求項１または２に記載の付加製造装置用水硬性組成物。
【請求項４】
前記無機結合材が、無機結合材全体を１００質量％として、速硬セメントを０〜５０質量％含む、請求項１〜３のいずれか１項に記載の付加製造装置用水硬性組成物。
【請求項５】
前記ポリビニルアルコールの平均粒径が１５０μｍ以下である、請求項１〜４のいずれか１項に記載の付加製造装置用水硬性組成物。
【請求項６】
前記カルシウムアルミネート類が、非晶質カルシウムアルミネートである、請求項２〜５のいずれか１項に記載の付加製造装置用水硬性組成物。
【請求項７】
前記複合結合材の合計１００質量部に対し、さらに、水を２８〜６０質量部含有する、請求項１〜６のいずれか１項に記載の付加製造装置用水硬性組成物。
【請求項８】
付加製造装置と請求項１〜７のいずれか１項に記載の付加製造装置用水硬性組成物を用いて鋳型を成形する、鋳型の製造方法。
【請求項９】
前記鋳型の養生温度が１０〜８０℃である、請求項８に記載の鋳型の製造方法。
【発明の詳細な説明】
【技術分野】
【０００１】
本発明は、早期強度発現性、特に早期の曲げ強度発現性に優れた付加製造装置（３Ｄプリンタ）用水硬性組成物と、該組成物を用いた鋳型の製造方法に関する。
【背景技術】
【０００２】
鋳造は、溶融した金属を鋳型に注入して鋳物を製造する伝統的な金属加工法である。この鋳造に用いる自硬性鋳型は、使用する粘結材（結合材）に応じて有機系と無機系があり、このうち無機系は、主に水ガラス系とセメント系がある。ただし、セメント系自硬性鋳型は、鋳込み温度によっては、含まれる石膏が熱分解してガスが発生し、鋳物に欠陥が生じ、美観や機能が損なわれる。また、この鋳型の製造は、模型や木型の作製が前工程として必須であるが、この前工程には時間とコストがかかる。
そこで、鋳物の美観等が損なわれず、該前工程が不要な鋳型の製造手段が望まれる。
【０００３】
ところで、最近、付加製造装置が、迅速かつ精密な成形手段として注目されている。この付加製造装置のうち、例えば、粉末積層成形装置は、粉末を平面の上に敷き詰めた後、該粉末に水性バインダを噴射して固化した固化物を、垂直方向に順次積層して成形する装置である。この装置の特徴は、３次元ＣＡＤ等で作成した立体成形のデータを多数の水平面に分割し、これらの水平面の形状を順次積層して、成形体を製造する点にある。
そこで、前記装置を用いて鋳型を製造できれば、前記の前工程は不要になり、作業時間とコストを削減できると期待される。
【０００４】
例えば、特許文献１には、粉末積層成形法に適した付加製造装置用水硬性組成物として、珪砂、オリビン砂、および人工砂等の耐火砂に、速硬セメントを１５〜５０％配合して混練（混合）した材料に、水性バインダを加えて固化・積層して成形体を得る技術が開示されている。ここで、粉末積層成形法とは、積載台（台座）の上に置いた粉体材料の所定の範囲に、インクジェット等のノズルを通して成形液を滴下または噴霧して固化し、逐次、固化した層を積層して所望の形状を成形する方法である。
【０００５】
しかし、特許文献１に記載の材料を用いて付加製造装置により作製した成形体は、早期強度発現性、特に曲げ強度が十分でないため欠損が生じ易く製品の安定供給が難しく、付加製造装置による成形技術の特徴である微細形状品の製造が困難な場合がある。
【先行技術文献】
【特許文献】
【０００６】
【特許文献１】特開２０１１−５１０１０号公報
【発明の概要】
【発明が解決しようとする課題】
【０００７】
そこで、本発明は、早期強度発現性に優れた、付加製造装置用水硬性組成物を提供することを目的とする。
【課題を解決するための手段】
【０００８】
本発明者は、前記課題を解決するために鋭意検討した結果、カルシウムアルミネート類等の無機結合材、ポリビニルアルコール、砂、および水を特定割合含む水硬性組成物は、前記目的を達成できることを見い出し、本発明を完成させた。
すなわち、本発明は、下記の構成を有する付加製造装置用水硬性組成物等である。
【０００９】
［１］無機結合材１００質量部に対し部分ケン化したポリビニルアルコールを１．５〜１２質量部含む複合結合材、および砂を含有する、付加製造装置用水硬性組成物。
［２］前記無機結合材が、無機結合材全体を１００質量％として、カルシウムアルミネート類を５０〜１００質量％含む、前記［１］に記載の付加製造装置用水硬性組成物。
［３］前記無機結合材が、無機結合材全体を１００質量％として、石膏を０.５〜１０質量％含む、前記［１］または［２］に記載の付加製造装置用水硬性組成物。
［４］前記無機結合材が、無機結合材全体を１００質量％として、速硬セメントを０〜５０質量％含む、前記［１］〜［３］のいずれかに記載の付加製造装置用水硬性組成物。
［５］前記ポリビニルアルコールの平均粒径が１５０μｍ以下である、前記［１］〜［４］のいずれかに記載の付加製造装置用水硬性組成物。
［６］前記カルシウムアルミネート類が、非晶質カルシウムアルミネートである、前記［１］〜［５］のいずれかに記載の付加製造装置用水硬性組成物。
［７］前記複合結合材の合計１００質量部に対し、さらに、水を２８〜６０質量部含有する、前記［１］〜［６］のいずれかに記載の付加製造装置用水硬性組成物。
［８］付加製造装置と前記［１］〜［７］のいずれかに記載の付加製造装置用水硬性組成物を用いて鋳型を成形する、鋳型の製造方法。
［９］前記鋳型の養生温度が１０〜８０℃である、前記［８］に記載の鋳型の製造方法。
【発明の効果】
【００１０】
本発明の付加製造装置用水硬性組成物は、早期強度発現性が高い。
【発明を実施するための形態】
【００１１】
本発明は、前記のとおり、無機結合材１００質量部に対し部分ケン化したポリビニルアルコールを１．５〜１２質量部含む複合結合材、および砂を含有する、付加製造装置用水硬性組成物（以下「水硬性組成物」と略記することもある。）等である。以下、本発明について、無機結合材、複合結合材、水硬性組成物、および鋳型の製造方法に分けて説明する。
【００１２】
１．無機結合材
前記無機結合材は、下記カルシウムアルミネート類から選ばれる１種以上を必須成分として含み、さらに石膏と速硬セメント等を任意成分として含む結合材である。
次に、カルシウムアルミネート類、石膏、および速硬セメント等に分けて詳細に説明する。
【００１３】
（１）カルシウムアルミネート類
前記カルシウムアルミネート類は、３ＣａＯ・Ａｌ２Ｏ３、２ＣａＯ・Ａｌ２Ｏ３、１２ＣａＯ・７Ａｌ２Ｏ３、５ＣａＯ・３Ａｌ２Ｏ３、ＣａＯ・Ａｌ２Ｏ３、３ＣａＯ・５Ａｌ２Ｏ３、またはＣａＯ・２Ａｌ２Ｏ３等のカルシウムアルミネート；２ＣａＯ・Ａｌ２Ｏ３・Ｆｅ２Ｏ３、または４ＣａＯ・Ａｌ２Ｏ３・Ｆｅ２Ｏ３等のカルシウムアルミノフェライト；カルシウムアルミネートにハロゲンが固溶または置換した３ＣａＯ・３Ａｌ２Ｏ３・ＣａＦ２、および１１ＣａＯ・７Ａｌ２Ｏ３・ＣａＦ2等のカルシウムフロロアルミネートを含むカルシウムハロアルミネート；８ＣａＯ・Ｎａ２Ｏ・３Ａｌ２Ｏ３、および３ＣａＯ・２Ｎａ２Ｏ・５Ａｌ２Ｏ３等のカルシウムナトリウムアルミネート；カルシウムリチウムアルミネート；アルミナセメント；さらにこれらにＮａ、Ｋ、Ｌｉ、Ｔｉ、Ｆｅ、Ｍｇ、Ｃｒ、Ｐ、Ｆ、Ｓ等の微量元素（酸化物等含む。）が固溶した鉱物から選ばれる１種以上が挙げられる。
これらの無機結合材の中でも、強度発現性が高く、鋳型として使用する際にはガスの発生が少ないことから、カルシウムアルミネートが好ましく、特に、非晶質カルシウムアルミネートが好ましい。非晶質カルシウムアルミネートは、原料を溶融した後、急冷して製造するから、実質的に結晶構造を有せず、通常、そのガラス化率は８０％以上であり、ガラス化率が高い程、早期強度発現性は高いため、ガラス化率は好ましくは９０％以上である。
【００１４】
カルシウムアルミネート類のＣａＯ／Ａｌ２Ｏ３のモル比は、好ましくは１．５〜３．０、より好ましくは１．７〜２．４である。該モル比が１．５以上で水硬性組成物の早期強度発現性が高く、３．０以下で水硬性組成物の耐熱性が高い。
また、カルシウムアルミネート類のブレーン比表面積（ＪＩＳ  Ｒ  ５２０１に規定する粉末度）は、充分な早期強度発現性を得るとともに粉塵の発生を抑制するために、好ましくは１０００〜６０００ｃｍ２／ｇ、より好ましくは１５００〜５０００ｃｍ２／ｇである。なお、カルシウムアルミネート類のブレーン比表面積は、付加製造装置での敷きならしが均一で、かつ、鋳型の強度が低下しないためには、さらに好ましくは１５００〜４０００ｃｍ２／ｇ、特に好ましくは２０００〜３０００ｃｍ２／ｇである。
無機結合材中のカルシウムアルミネート類の含有率は５０〜１００質量％が好ましい。該値が５０質量％以上であれば、水硬性組成物の早期強度発現性と耐熱性が高い。なお、該値は、好ましくは６０〜１００質量％、より好ましくは７０〜１００質量％、さらに好ましくは８０〜９５質量％である。なお、前記のとおり、カルシウムアルミネート類の中でも非晶質カルシウムアルミネートが好ましい。
【００１５】
（２）石膏
前記無機結合材は、早期強度発現性のさらなる向上のため、さらに石膏を任意成分として含んでもよい。前記石膏は、無水石膏、半水石膏、および二水石膏から選ばれる１種以上が挙げられる。これらの中でも、半水石膏は早期強度発現性がより高いために好ましい。無機結合材中の石膏の含有率は、早期強度発現性を向上させ、鋳物の製造時においてガスの発生や黒鉛球状化不良を防止するため、無機結合材全体を１００質量％として、好ましくは無水石膏換算で０．５〜１０質量％、より好ましくは０．８〜５質量％以下、さらに好ましくは１〜３質量％以下である。
なお、石膏はセメント中に含まれた状態の石膏でもよい。セメント中の石膏は、一般に、二水石膏と半水石膏の混合物（混合石膏）の形態で存在する。半水石膏は、セメントの粉砕により発生する熱により、二水石膏から脱水して生じるため、半水石膏と二水石膏の含有比率は粉砕条件の影響を受け変動する。
【００１６】
（３）速硬セメント
前記無機結合材は、早期強度発現性のさらなる向上のため、速硬セメント（超速硬セメント）を任意成分として含んでもよく、該速硬セメントは、好ましくは、ＪＩＳ  Ｒ  ５２１０に準拠して測定した凝結（始発）が３０分以内である速硬セメント（超速硬セメント）、または止水セメントである。なお、速硬セメント等の市販品は、スーパージェットセメント（太平洋セメント社製）、ジェットセメント（住友大阪セメント社製）、ライオンシスイ（登録商標、住友大阪セメント社製）、またはデンカスーパーセメント（デンカ社製）が挙げられる。石膏を含む速硬セメントは早期強度発現性が高く、少量の石膏の添加が容易となるため好ましい。
無機結合材中の速硬セメントの含有率は、早期強度発現性を向上させ、鋳型として使用する際にはガス発生を少なくするため、無機結合材全体を１００質量％として、好ましくは０〜５０質量％、より好ましくは０〜３０質量％、さらに好ましくは５〜２０質量％である。
【００１７】
（４）無機結合材中のその他の成分
前記無機結合材は、その他の成分（任意成分）としてセメントを含んでもよい。
該セメントは、ＪＩＳ  Ｒ  ５２１０に準拠して測定した凝結（始発）が３時間３０分以内であれば、成形から３時間後の早期強度発現性が高いため好ましく、１時間以内がより好ましい。
セメントは、普通ポルトランドセメント、早強ポルトランドセメント、中庸熱ポルトランドセメント、低熱ポルトランドセメント、白色ポルトランドセメント、エコセメント、高炉セメント、フライアッシュセメント、およびセメントクリンカー粉末から選ばれる１種以上が挙げられる。なお、本発明では、セメントクリンカー粉末もセメントに含める。また、セメント中の珪酸カルシウムの含有率は、セメント全体を１００質量％として、好ましくは２５質量％以上である。該含有率が２５質量％以上あれば、材齢１日以後の強度発現性が高く、また長期強度発現性が必要な場合、該含有率は、好ましくは４５質量％以上である。
無機結合材中のセメントの含有率は、早期強度発現性の向上のため、無機結合材全体を１００質量％として、好ましくは０〜５０質量％、より好ましくは０〜３０質量％、さらに好ましくは０〜２０質量％である。
【００１８】
２．複合結合材
前記複合結合材は、無機結合材１００質量部に対し部分ケン化したポリビニルアルコールを１．５〜１２質量部含む結合材である。ポリビニルアルコールの配合割合が１．５質量部未満では、強度の向上効果は低く、また、１２質量部を越えると、形状によっては成形体の収縮により変形やひび割れが生じ、複雑な形状の鋳型が製造できない場合があるほか、鋳物を製造する際にガスが発生して鋳物にブローホール等の欠陥が生じたり、製造現場で異臭が生じる場合がある。なお、ポリビニルアルコールの配合割合は、無機結合材１００質量部に対し、より好ましくは２〜１０質量部、さらに好ましくは３〜９質量部である。
無機結合材とポリビニルアルコールの粉砕・混合方法は、両者を個別に粉砕した後に混合する個別粉砕と、両者を混合した後、同時に一括して粉砕する混合粉砕があるが、粉砕の手間を考慮すれば、好ましくは混合粉砕である。
前記ポリビニルアルコールのケン化度は、溶解性が高く、また成形体の強度が向上するなるため、好ましくは８０〜９０モル％である。
また、ポリビニルアルコールの平均粒径（メディアン径、Ｄ５０）は、高い強度が得られるため、好ましくは１５０μｍ以下、より好ましくは９０μｍ以下、さらに好ましく１０〜７５μｍである。９４μｍより大きいポリビニルアルコールの粒子の含有率は、好ましくは９０質量％以下、より好ましくは４５質量％以下、さらに好ましくは３０質量％以下である。また、７７μｍより大きいポリビニルアルコールの含有率は、好ましくは９０質量％以下、より好ましくは６０質量％以下、さらに好ましくは５０質量％以下である。
【００１９】
３．水硬性組成物
前記水硬性組成物は、前記複合結合材の合計１００質量部に対し、水を２８〜６０質量部、および砂を含む組成物である。水の配合割合が該範囲であれば、強度発現性を確保できる。なお、水の配合割合は、鋳型の強度と寸法精度をより高める観点から、好ましくは３０〜５５質量部、より好ましくは３５〜４６質量部である。
また、砂の配合割合は、複合結合材１００質量部に対し、好ましくは１００〜６００質量部、より好ましくは１５０〜５００質量部、さらに好ましくは２００〜４００質量部である。砂の配合割合が該範囲にあれば、同じく、強度発現性を確保できる。
前記砂は、耐火砂であれば、特に制限されず、珪砂、オリビン砂、ジルコン砂、クロマイト砂、アルミナ砂、および人工砂等から選ばれる１種以上が挙げられる。また、前記水は、通常の上水道水、井戸水等を用いることができる。また、水は、必要とされる各種の機能を付与するため、増粘剤、潤滑剤、流動化剤、界面活性剤、および表面張力低減剤から選ばれる１種以上を混合して用いてもよい。
【００２０】
４．水硬性組成物中のその他の成分
成形後に残った水硬性組成物の未硬化の粉末を、成形体から除去する作業（デパウダー）を容易にするために、本発明の水硬性組成物は、さらに、複合結合材の合計１００質量部に対し、任意の成分として疎水性フュームドシリカを０．１〜２質量部、より好ましくは０．５〜１．５質量部含むことができる。ここで、疎水性フュームドシリカとは、フュームドシリカの表面をシランまたはシロキサンで処理して、表面を疎水性にしたシリカ粉末である。
また、水硬性組成物の粉末の除去効率をより高めるため、疎水性フュームドシリカのＢＥＴ比表面積は、好ましくは３０〜３００ｍ２／ｇである。疎水性フュームドシリカのＢＥＴ比表面積が該範囲内であれば、粉体の流動性が向上し、付加製造装置で敷きならした面が平坦で、かつ強度が低下することなく鋳型を軽量化できる。また、疎水性フュームドシリカは、粉体の固結の防止や混合性の向上に有効である。
【００２１】
なお、本発明の水硬性組成物は、さらに、強度発現性の調整材等として、高炉スラグ、フライアッシュ、シリカフューム、珪石微粉末、および石灰石粉末等の任意の成分を含んでもよい。
【００２２】
５．鋳型の製造方法
該製造方法は、付加製造装置と本発明の水硬性組成物を用いて、鋳型を製造する方法である。付加製造装置は特に限定されず、粉末積層型付加製造装置等の市販品が使用できる。また、水を含む前の水硬性組成物は、前記の成分を市販の混合機または手作業で混合して調製する。なお、結合材として複数の材料を用いる場合、結合材を予め市販の混合機や手作業で混合したり、粉砕機で混合粉砕してもよい。
鋳型の養生方法は、気中養生単独、または気中養生した後に続けて水中養生する方法、または、表面含浸剤養生等がある。これらの中でも、早期の強度発現と鋳物の製造時に発生する水蒸気の抑制の点から、気中養生単独が好ましい。また、カルシウムアルミネート、セメント、およびポリビニルアルコールによる強度増進の点から、気中養生の温度は、好ましくは１０〜１００℃、より好ましくは３０〜８０℃である。また、気中養生の相対湿度は、充分な強度発現と生産効率の点から、好ましくは１０〜９０％、より好ましくは１５〜８０％、さらに好ましくは２０〜６０％である。さらに、気中養生時間は、充分な強度発現と生産効率の点から、好ましくは１時間〜１週間、より好ましくは２時間〜５日間、さらに好ましくは３時間〜４日間である。
【実施例】
【００２３】
以下、本発明を実施例により説明するが、本発明はこれらの実施例に限定されない。
１．使用した材料
（１）カルシウムアルミネート類
(i）非晶質カルシウムアルミネート（略号：ＣＡ）
ＣａＯ／Ａｌ２Ｏ３のモル比は２．２、ガラス化率は９５％以上、ブレーン比表面積は２０４０ｃｍ２／ｇ、試製品である。
(ii）アルミナセメント（略号：ＡＣ）
デンカアルミナセメント１号（商品名）、ブレーン比表面積は４５７０ｃｍ２／ｇ、デンカ社製である。
（２）速硬セメント
(i）スーパージェットセメント（商品名）、ケイ酸カルシウムの含有率は４７質量％、凝結（始発）は３０分、ブレーン比表面積は４７００ｃｍ２／ｇである。ただし、無水石膏を１４質量％含む。太平洋セメント社製である。
(ii）止水セメント
ライオンシスイ１０５（商品名）、住友大阪セメント社製である。
（３）早強ポルトランドセメント
ケイ酸カルシウムの含有率は７５質量％、凝結（始発）は３０分、ブレーン比表面積は４０００ｃｍ２／ｇ、太平洋セメント社製である。
（４）石膏
天然無水石膏、タイ産でブレーン比表面積は７２００ｃｍ２／ｇである。
（５）砂
下記２種類の人工鋳物砂の等量を混合して用いた。
エスパール♯１８０Ｌ（商品名）、アルミナ系、山川産業社製である。
ナイガイセラビーズ＃１４５０（登録商標）、アルミナ系、伊藤忠セラテック社製である。
（６）ポリビニルアルコール
（i）ポリビニルアルコールａ
品番 ２２−８８Ｓ１（ＰＶＡ２１７ＳＳ）、クラレ社製である。
ケン化度は８７〜８９％、平均粒径（メディアン径、Ｄ５０）は６０μｍ、９４μｍより大きい粒子の含有率は２９質量％、および７７μｍより大きい粒子の含有率は４７質量％であり、１０％径（Ｄ１０）は２５μｍ、および９０％径（Ｄ９０）は１２１μｍである。
［ポリビニルアルコールの分級］
ポリビニルアルコールａは篩を用いて分級して、それぞれ目開き７５μｍと１５０μｍの間（平均粒径１０６μｍ）、目開き４５μｍと７５μｍの間（平均粒径６３μｍ）、および目開き２５μｍと４５μｍの間（平均粒径３８μｍ）のポリビニルアルコールの分級品を作製した。
さらに、粒径５ｍｍ以下に粗砕したカルシウムアルミネートとポリビニルアルコールａを混合して、カルシウムアルミネートのブレーン比表面積は２０４０ｃｍ２／ｇになるように同時に粉砕した、ポリビニルアルコールａの粉砕品も作製した。ただし、ポリビニルアルコールａの粉砕品の粒度は、カルシウムアルミネートと混合しており、測定が不可能だった。ただし、ブレーン比表面積は２０４０ｃｍ２／ｇのカルシウムアルミネートの平均粒径（メディアン径、Ｄ５０）は２５μｍであり、被粉砕性を考慮すると２５μｍよりも小さいと推定される。
（ii）ポリビニルアルコールｂ
品番 ＫＰ１８−８８Ｓ１、クラレ社製である。
ケン化度は８７〜８９％、平均粒径（メディアン径、Ｄ５０）は５７μｍ、９４μｍより大きい粒子の含有率は３０質量％、および７７μｍより大きい粒子の含有率は４４質量％であり、１０％径（Ｄ１０）は２３μｍ、および９０％径（Ｄ９０）は１２３μｍである。
（iii）ポリビニルアルコールｃ
品番 ２２−８８ Ｓ１（ＰＶＡ２１７Ｓ）、クラレ社製である。
ケン化度は８７〜８９％、平均粒径（メディアン径、Ｄ５０）は１１３μｍ、９４μｍより大きい粒子の含有率は８１質量％、および７７μｍより大きい粒子の含有率は８７質量％であり、１０％径（Ｄ１０）は５７μｍ、および９０％径（Ｄ９０）は１６２μｍである。
（iv）ポリビニルアルコールｄ
品番 Ｄ５１００、日本合成化学社製である。
ケン化度は８７〜８９％、平均粒径（メディアン径、Ｄ５０）は５６μｍ、９４μｍより大きい粒子の含有率は３８質量％、および７７μｍより大きい粒子の量４６質量％であり、１０％径（Ｄ１０）は１４μｍ、および９０％径（Ｄ９０）は１５５μｍである。
（v）ポリビニルアルコールe
品番 Ｅｌｖａｎｏｌ７１−３０、クラレ社製である。
ケン化度は１００％、平均粒径（メディアン径、Ｄ５０）は１１０μｍである。
（vi）ポリビニルアルコールf
品番 Ｅｌｖａｎｏ８０−１８、クラレ社製である。
ケン化度は１００％、平均粒径（メディアン径、Ｄ５０）は９８μｍである。
なお、前記ポリビニルアルコールの粒径は、シリコーンオイルを媒質に用いて島津製作所製SALD-2000Jにより測定した。
（７）水
３質量％のグリセロール水溶液（ProJet660Pro用バインダー液）、スリーディシステム社製
【００２４】
２．水硬性組成物、および供試体の作製
実施例１〜４、および比較例１〜５の供試体は、前記非晶質カルシウムアルミネート（ＣＡ）、鉱物微粉末（ブレーン比表面積２０００ｃｍ２／ｇの珪石粉）、スーパージェットセメント、分級処理をしていないポリビニルアルコール、および砂を表１に示す量を混合して、粉体混合物（水を含まない水硬性組成物）を作製した。
次に、該粉体混合物と、付加製造装置として結合剤噴射式粉末積層成形装置（商品名： ProJet660Pro  スリーディシステム社製）を用いて、結合剤噴射法により、断面の寸法が縦１０ｍｍ、横１６ｍｍ、および長さ８０ｍｍの成形体を作製した。この成形条件は、装置の水量設定値は外部（Shell）６５％、内部（Core）９０％とし（水／複合結合材比は、２９〜３２質量％）、室温（２０℃）、相対湿度６０％であった。さらに成形体を４０℃、相対湿度３０％の条件下で３時間、気中養生して供試体を作製した。
また、実施例５〜２８の供試体は、前記非晶質カルシウムアルミネート９０質量部、スーパージェットセメント１０質量部、ポリビニルアルコールを表２に示す量、および砂２００質量部を混合して粉体混合物（水を含まない水硬性組成物）を作製した。次に、表２に示す装置の水量設定値と水／複合結合材比にて、室温（２０℃）、相対湿度６０％の条件下で、結合剤噴射法により、断面の寸法が縦１０ｍｍ、横１６ｍｍ、および長さ８０ｍｍの成形体を作製した。さらに該成形体は、２０℃、４０℃、または６０℃、相対湿度３０％の条件下で３時間、気中養生して供試体を作製した。
なお、前記装置による成形体の製造では、粉体混合物の所定の位置を選択して、ノズルから装置の水量設定値を調整して、粉体混合物の外部と内部に水を噴射し、粉体混合物を固化した。
【００２５】
３．供試体の曲げ強度の測定
次に、前記供試体を用いて、曲げ強度試験機（型番：MODEL-2257、アイコーエンジニアリング社製）により３点曲げ試験を行い、前記供試体の曲げ強度と供試体の幅と高さの寸法を測定した。その結果を表１に示す。なお、実用性の観点から、目標値として曲げ強度は材齢３時間で１．０Ｎ／ｍｍ２以上を合格（実用的）とした。
表１に示すように、カルシウムアルミネート類のみで作製した供試体（比較例４）は、基準値を満たさない。また、完全ケン化したポリビニルアルコールを含む供試体（比較例２、３）は基準値を満たさないが、部分ケン化したポリビニルアルコールを含む供試体（実施例１〜４）は基準値を満たす。
【００２６】
【表１】
2019116094.tif 000002
【００２７】
【表２】
2019116094.tif 000003
【００２８】
４．水硬性組成物、および供試体の作製
表３の配合に従い、カルシウムアルミネート類、セメント、石膏、ポリビニルアルコールａ、および砂を混合して、粉体混合物（水を含まない水硬性組成物）を作製した。
次に、該粉体混合物と、付加製造装置として結合剤噴射式粉末積層造形装置（商品名： ProJet660Pro  スリーディシステム社製）を用いて、結合剤噴射法により、断面の寸法が縦１０ｍｍ、横１６ｍｍ、および長さ８０ｍｍの成形体を作製した後、該成形体は４０℃、相対湿度３０％の条件下で３〜７２時間、気中養生して供試体を製造した。
なお、前記装置による成形体の製造では、粉体混合物の所定の位置を選択して、ノズルから表３に示す装置の水量設定値に従い、供試体の外部と内部に水を噴射し、粉体混合物を固化した。
【００２９】
５．供試体の曲げ強度
次に、前記供試体と、曲げ強度試験機（型番：MODEL-2257、アイコーエンジニアリング社製）を用いて３点曲げ試験を行い、前記供試体の曲げ強度を測定した。その結果を表３に示す。なお、実用性の観点から、目標値として曲げ強度は材齢３時間で１．０Ｎ／ｍｍ２以上を合格（実用的）とした。
表３に示すように、全ての実施例の曲げ強度は前記基準値を満たす。また、カルシウムアルミネート類と部分ケン化したポリビニルアルコールを含む供試体（実施例１）よりも、カルシウムアルミネート類に速硬セメントや石膏を混合した供試体（実施例２９〜３７）のほうが強度は高い。カルシウムアルミネート類の中でも、アルミナセメントを含む供試体（実施例３３）より非晶質カルシウムアルミネートを含む供試体（例えば、実施例３２）のほうが強度は高い。
【表３】
2019116094.tif 000004